(57)【要約】【課題】脱硫時間を長くすることなく、添加したフラックスを効率的に活用することが可能な溶鋼の脱硫方法を提供する。【解決手段】取鍋内の溶鋼の上部にＣａＯを含むフラックスを配置して、電極をフラックスに浸漬させて通電することにより溶鋼の脱硫処理を行う、取鍋精錬による溶鋼の脱硫方法であって、取鍋内の溶鋼の上部に配置されるフラックスの厚さを１００ｍｍ以上２００ｍｍ以下とし、フラックスに含まれるＣａＯの含有量（質量％）とＡｌ２Ｏ３の含有量（質量％）との比であるＣａＯ（質量％）／Ａｌ２Ｏ３（質量％）を１．５以上２．５以下とし、脱硫処理時に添加されるＣａＯ量（ｋｇ）を、脱硫処理対象の溶鋼単位量（ｔ）当たりの値で５（ｋｇ／ｔ）以上１５（ｋｇ／ｔ）以下とする。【選択図】図２
2018003042.tif 000002
【特許請求の範囲】
【請求項１】
取鍋内の溶鋼の上部にＣａＯを含むフラックスを配置して、電極を前記フラックスに浸漬させて通電することにより前記溶鋼の脱硫処理を行う、取鍋精錬による溶鋼の脱硫方法であって、
前記取鍋内の前記溶鋼の上部に配置される前記フラックスの厚さを１００ｍｍ以上２００ｍｍ以下とし、
前記フラックスに含まれるＣａＯの含有量（質量％）とＡｌ２Ｏ３の含有量（質量％）との比であるＣａＯ（質量％）／Ａｌ２Ｏ３（質量％）を１．５以上２．５以下とし、
前記脱硫処理時に添加されるＣａＯ量（ｋｇ）を、脱硫処理対象の溶鋼単位量（ｔ）当たりの値で５（ｋｇ／ｔ）以上１５（ｋｇ／ｔ）以下とする、溶鋼の脱硫方法。
【請求項２】
前記脱硫処理時に前記溶鋼を攪拌する攪拌ガスの撹拌動力密度は、２０Ｗ／ｔ以上９０Ｗ／ｔ以下とする、請求項１に記載の溶鋼の脱硫方法。
【請求項３】
前記脱硫処理時に前記溶鋼を攪拌する攪拌ガスの撹拌動力密度は、３０Ｗ／ｔ以上８０Ｗ／ｔ以下とする、請求項２に記載の溶鋼の脱硫方法。
【発明の詳細な説明】
【技術分野】
【０００１】
本発明は、取鍋中の溶鋼の上層にフラックスに通電し、溶鋼の脱硫処理を行う溶鋼の脱硫方法に関する。
【背景技術】
【０００２】
転炉（一次精錬）で吹酸脱炭して溶製した溶鋼は、用途に応じて二次精錬される。二次精錬においては、製品成分に応じて、成分添加処理、更なる脱炭処理、不純物となる硫黄（以下、「Ｓ」とも記載する。）を除去する脱硫処理等が行われる。溶鋼の脱硫処理は、例えば、取鍋中の溶鋼の上層に脱硫フラックス（以下、単に「フラックス」とする。）を配置し、当該フラックスに通電電極を浸漬させて通電しながら溶鋼を撹拌することで行われる。これにより、溶鋼の脱硫を進行させることができる。製品（用途）によっては、Ｓの含有量を目標値以下に低減する必要があるため脱硫処理は重要であり、脱硫処理の効率化が求められている。なお、Ｓの含有量の目標値は、例えば１５ｐｐｍ以上１００ｐｐｍ以下の範囲内で設定される。
【０００３】
例えば特許文献１には、通電加熱型精錬取鍋において、溶鋼に適正な混合撹拌を付与して脱硫時間を短縮することを課題とし、撹拌ガス吹込み用プラグの取鍋底部の位置や電極との相対位置を規定する技術が開示されている。また、特許文献２には、溶鋼表面層の乱れを最小限に抑制しながら溶鋼の混合撹拌力を強化して脱硫時間を短縮することを課題とし、取鍋形状（鋼浴高さと内径の関係）を特定する技術が開示されている。
【先行技術文献】
【特許文献】
【０００４】
【特許文献１】特開２００１−０４０４１１号公報
【特許文献２】特開２００８−１７３６７５号公報
【発明の概要】
【発明が解決しようとする課題】
【０００５】
しかし、上記特許文献１、２に記載の方法では、脱硫時間の短縮は可能であるが、フラックスの使用量に応じて脱硫効果が低くなる場合があり、溶鋼に添加したフラックスが十分に活用されない場合があった。
【０００６】
そこで、本発明は、上記問題に鑑みてなされたものであり、本発明の目的とするところは、脱硫時間を長くすることなく、添加したフラックスを効率的に活用することが可能な、新規かつ改良された溶鋼の脱硫方法を提供することにある。
【課題を解決するための手段】
【０００７】
上記課題を解決するために、本発明のある観点によれば、取鍋内の溶鋼の上部にＣａＯを含むフラックスを配置して、電極をフラックスに浸漬させて通電することにより溶鋼の脱硫処理を行う、取鍋精錬による溶鋼の脱硫方法であって、取鍋内の溶鋼の上部に配置されるフラックスの厚さを１００ｍｍ以上２００ｍｍ以下とし、フラックスに含まれるＣａＯの含有量（質量％）とＡｌ２Ｏ３の含有量（質量％）との比であるＣａＯ（質量％）／Ａｌ２Ｏ３（質量％）を１．５以上２．５以下とし、脱硫処理時に添加されるＣａＯ量（ｋｇ）を、脱硫処理対象の溶鋼単位量（ｔ）当たりの値で５（ｋｇ／ｔ）以上１５（ｋｇ／ｔ）以下とする、溶鋼の脱硫方法が提供される。
【０００８】
また、脱硫処理時に溶鋼を攪拌する攪拌ガスの撹拌動力密度は、２０Ｗ／ｔ以上９０Ｗ／ｔ以下とする。より好ましくは、当該撹拌動力密度を３０Ｗ／ｔ以上８０Ｗ／ｔ以下とする。
【発明の効果】
【０００９】
以上説明したように本発明によれば、脱硫時間を長くすることなく、添加したフラックスを効率的に活用することが可能となる。
【図面の簡単な説明】
【００１０】
【図１】通電加熱型の溶鋼脱硫処理において添加されるＣａＯ量と脱硫結果との一関係を表すグラフである。
【図２】通電加熱型の溶鋼脱硫処理を行う精錬設備の概要を示す説明図である。
【図３】電極とガス吹き込みプラグとの配置を説明するための、取鍋を平面視した部分平面図である。
【発明を実施するための形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
＜１．概要＞
まず、図１を参照して、本発明の一実施形態に係る溶鋼の脱硫方法の概要について説明する。なお、図１は、通電加熱型の溶鋼脱硫処理において添加されるＣａＯ量と脱硫結果との一関係を表すグラフである。図１では、溶鋼上に配置するフラックスの厚さが９０ｍｍ、１５０ｍｍの２つの場合について、それぞれ添加するフラックスに含まれるＣａＯ量を変化させ、脱硫処理開始から所定の処理時間経過後の溶鋼のＳの含有量を調べた。本調査では、溶鋼のＳの初期含有量は１００ｐｐｍとし、脱硫処理開始から３５分経過後の溶鋼のＳの含有量を調べた。脱硫処理中の溶鋼の攪拌動力密度は６０Ｗ／ｔとした。
【００１３】
ＣａＯを用いた脱硫処理は、ＣａＯとＳとの反応によって行われるため、溶鋼に添加するＣａＯ量は重要である。理論上は、図１に示すように、添加するＣａＯの原単位が大きくなる程、所定時間経過後に溶鋼から除かれるＳの量は増加する。しかし、実際には、図１に示すように理論値とは異なる傾向を示すことが分かった。すなわち、添加ＣａＯ原単位が増加するとある程度までは溶鋼中のＳの量は減少するが、ある値を超えてさらに添加ＣａＯ原単位を増加させると、溶鋼中のＳの量は反って低減されない。また、例えばフラックスの厚さが９０ｍｍの場合の実績値のように、理論値と一致する区間が少なく、理論値から大きく外れることもある。
【００１４】
そこで、本願発明者はフラックス層におけるフラックスの対流に着目し、フラックス層全体に対流を起こさせることで脱硫を促進し、脱硫処理における添加ＣａＯ原単位を向上させる溶鋼の脱硫方法を想到した。かかる方法により、例えば図１のフラックスの厚さが１５０ｍｍの場合のように、脱硫処理後の溶鋼中のＳの量が減少傾向にある区間において理論値に略一致するようになり、脱硫処理における添加ＣａＯ原単位が向上する。以下、本実施形態に係る溶鋼の脱硫方法について、詳細に説明していく。
【００１５】
＜２．溶鋼の脱硫方法＞
［２−１．精錬設備］
まず、図２に基づいて、本実施形態に係る溶鋼の脱硫方法を適用する精錬設備の概要を説明する。なお、図２は、通電加熱型の溶鋼脱硫処理を行う精錬設備の概要を示す説明図である。
【００１６】
本実施形態に係る溶鋼の脱硫方法は、通電加熱型の溶鋼脱硫処理を行う精錬設備にて実施される。かかる精錬設備は、図２に示すように、溶鋼５を収容する取鍋１０と、溶鋼５の上部に配置されたフラックス７に浸漬された状態で通電する電極２０と、取鍋１０内の溶鋼５に対して当該溶鋼５を攪拌するための攪拌ガス３を吹き込むガス吹き込みプラグ３０とを備える。電極２０は、例えば３本の棒状の通電用加熱電極２１、２３、２５からなり、取鍋１０の上蓋１２を貫通して設けられている。ガス吹き込みプラグ３０は、取鍋１０の底部に設けられている。
【００１７】
取鍋１０に収容された溶鋼５の上部に、フラックス７が配置されると、取鍋１０の開口を覆うように上蓋１２が配置され、溶鋼５及びフラックス７は無酸化雰囲気に置かれる。上蓋１２に貫通して設けられている通電用加熱電極２１、２３、２５の先端は、フラックス７に浸漬される。そして、通電用加熱電極２１、２３、２５への通電と、ガス吹き込みプラグ３０からの攪拌ガス３の吹き込みを開始し、溶鋼５の脱硫処理が開始する。脱硫処理時には、さらにＣａＯ（ＣａＯが含まれるフラックス）が溶鋼５に添加される。
【００１８】
［２−２．脱硫条件］
本実施形態では、以下の条件で溶鋼の脱硫処理を行う。これにより、フラックス層全体の対流を促進させることができ、脱硫処理時に添加したＣａＯを無駄なく脱硫に活用できる。
【００１９】
（Ａ）フラックスの厚さ
まず、取鍋内の溶鋼の上部に配置するフラックスの厚さを、１００ｍｍ以上２００ｍｍ以下とする。フラックスの厚さは、脱硫処理中に測定することは困難である。このため、ここで規定するフラックスの厚さは、脱硫処理後であって、溶鋼の撹拌を停止して溶鋼を静置した状態におけるフラックスの厚さとする。このフラックスの厚さは、例えば取鍋内に鋼製棒を挿入し、その後取鍋から引き抜いた当該製鋼棒に付着したフラックスの付着厚さを測定することで取得できる。なお、脱硫処理が行われても、フラックスの厚さに実質的な変化はない。
【００２０】
フラックスの厚さが１００ｍｍ未満であると、フラックス層で対流が起こりにくく、脱硫の進行が遅くなる。したがって、フラックスの厚さは１００ｍｍ以上必要である。一方、フラックスの厚さが２００ｍｍ超では、脱硫処理時のフラックス層表層に未滓化（未溶融）の部分が目立つようになる。仮に滓化していても温度低下による高粘性化が懸念され、フラックス層全体のフラックス対流が起こりにくいと考えられ、この結果、ＣａＯ原単位が悪化する。したがって、フラックスの厚さは２００ｍｍ以下とする必要がある。なお、フラックス層表層の未滓化あるいは高粘性化を抑制するには、フラックスの厚さを１５０ｍｍ以下とすることが望ましい。
【００２１】
（Ｂ）ＣａＯ（質量％）／Ａｌ２Ｏ３（質量％）
フラックスに含まれるＣａＯの含有量（質量％）とＡｌ２Ｏ３の含有量（質量％）との比であるＣａＯ（質量％）／Ａｌ２Ｏ３（質量％）は、１．５以上２．５以下とする。本実施形態のようにＣａＯを用いた脱硫は、ＣａＯとＳの反応によって生じるため、フラックスに含まれるＣａＯ量は重要である。本実施形態では、ＣａＯ（質量％）／Ａｌ２Ｏ３（質量％）を１．５以上２．５以下とすることで、上記フラックスの厚さのフラックス層内全体で対流が発生し、脱硫処理を促進させることができる。より好ましくは、ＣａＯ（質量％）／Ａｌ２Ｏ３（質量％）を１．８以上２．４以下とする。
【００２２】
ＣａＯ（質量％）／Ａｌ２Ｏ３（質量％）が１．５未満の場合は、Ａｌ２Ｏ３に対するＣａＯの相対濃度が低すぎるため、脱流速度が顕著に低下する。このため、一定時間内に脱硫処理を完了させるには、多量のフラックスを添加する必要があり、その結果フラックス層も厚くなるため、添加ＣａＯ原単位が悪化する。一方、ＣａＯ（質量％）／Ａｌ２Ｏ３（質量％）が２．５超の場合は、フラックスの溶解速度が低下し、フラックス層の有効な対流が確保できない。また、フラックスの溶解温度が上がることにより、未滓化を招く場合もある。以上より、フラックスに含まれるＣａＯの含有量（質量％）とＡｌ２Ｏ３の含有量（質量％）との比（ＣａＯ（質量％）／Ａｌ２Ｏ３（質量％））は、１．５以上２．５以下とする。
【００２３】
（Ｃ）添加ＣａＯ量
脱硫処理時に添加するＣａＯ量（ｋｇ）は、処理する溶鋼単位量（ｔ）当たり５（ｋｇ／ｔ）以上１５（ｋｇ／ｔ）以下とする。なお、添加するＣａＯの供給源として、例えば生石灰を用いることができる。生石灰は、ＣａＯが９０質量％以上含まれるものが多く、約１００質量％のものもある。また他のＣａＯ供給源として、カルシウムアルミネート、軽焼ドロマイト、造塊スラグ等のＣａＯを含むものを用いてもよい。これらを用いる場合、含有されるＣａＯの質量割合を用いて添加するＣａＯ量を計算するとよい。
【００２４】
脱硫処理時に添加するＣａＯが、溶鋼単位量（ｔ）当たり５（ｋｇ／ｔ）未満の場合、脱硫処理対象の溶鋼量に比べてＣａＯ量が少ないため、脱硫処理後の溶鋼中のＳ量が低減しない。したがって、添加するＣａＯ量は５．０（ｋｇ／ｔ）以上とするのがよい。一方、脱硫処理時に添加するＣａＯが、溶鋼単位量（ｔ）当たり１５．０（ｋｇ／ｔ）超の場合、溶鋼の上部のフラックスの厚さが上記を満たし、常用される取鍋寸法（溶鋼深さ、取鍋内径）であれば、フラックス中のＣａＯ濃度が高くなり、フラックスの粘性が悪化する。このフラックスの粘性悪化（著しい場合には滓化不良）によりフラックス層の対流が起こりにくくなり、脱硫進行が遅くなる。したがって、添加するＣａＯ量は１５．０（ｋｇ／ｔ）以下とするのがよい。
【００２５】
（Ｄ）攪拌ガスの攪拌動力密度
脱硫処理時に溶鋼を攪拌する攪拌ガスの撹拌動力密度は、２０Ｗ／ｔ以上９０Ｗ／ｔ以下とする。
【００２６】
取鍋底部から不活性ガスあるいは窒素ガス等の攪拌ガスをガス吹き込みプラグから吹き込み、溶鋼を撹拌することは、脱硫処理にとって重要である。しかし、溶鋼の攪拌は、溶鋼量や取鍋形状に応じて適切に行う必要がある。溶鋼の撹拌が強すぎると、電極の浸漬部位におけるフラックスの厚さが極端に薄くなり、対流するフラックスの温度上昇効果が低下する。一方、溶鋼の撹拌が弱すぎると、溶鋼流のせん断力によって発生するフラックス層の対流が弱くなり、効率的な脱硫が行われない。そこで、本実施形態では、撹拌ガスの撹拌動力密度を２０（Ｗ／ｔ）以上９０（Ｗ／ｔ）以下と規定した。より好ましくは、撹拌ガスの撹拌動力密度は３０（Ｗ／ｔ）以上８０（Ｗ／ｔ）以下とする。
【００２７】
なお、撹拌動力密度は、例えば、特開２０１３−０２３７３９号公報に記載の、下記式（１）に基づき算出することができる。ここで、εＭは撹拌動力密度（Ｗ／ｔ）、Ｑは攪拌ガス流量（Ｎｍ３／ｓｅｃ）、Ｔｌは溶鋼温度（Ｋ）、Ｔｎは攪拌ガス温度（Ｋ）、Ｐ２は雰囲気圧力（Ｐａ）、Ｗは溶鋼の質量（ｔ）、ρは比重（ｔ／ｍ３）、ｈは攪拌ガス吹き込み深さ（ｍ）である。
【００２８】
【数１】
2018003042.tif 000003
【００２９】
（Ｅ）電極及びプラグの位置
上述のフラックスの厚さ、攪拌ガスの撹拌動力密度とする場合、取鍋を平面視して、電極位置とプラグ位置とが近すぎると、電極位置でのフラックスの厚さが薄くなり、加熱したフラックスの対流が促進できず、脱硫の促進が困難となる。したがって、取鍋を平面視して、電極位置とプラグ位置とは、少なくとも同一位置ではなく、適切な距離で離間させる必要がある。
【００３０】
具体的には、図３に示すように、取鍋１０を平面視し、電極２０（ここでは、通電用加熱電極２１、２３、２５のいずれか１つを指す。）の直径（以下、「電極直径」ともいう。）をＤ、ガス吹き込みプラグ３０の直径（以下、「プラグ直径」ともいう。）をｄとする。このとき、電極２０の中心とガス吹き込みプラグ３０の中心との距離Ｌが下記式（２）を満たすように、電極２０及びガス吹き込みプラグ３０の位置を決定する。
【００３１】
Ｌ≧１．７×（Ｄ／２）＋（ｄ／２）      ・・・（２）
【００３２】
なお、例えば多角形等のように、電極２０の断面が円ではない場合、電極直径Ｄとして、例えば断面積が等価な円の直径を用いてもよく、電極２０の中心として、例えば幾何学的な重心を用いてもよい。また、プラグ直径は、例えばガス吹き込みプラグ３０の孔部に外接する円の直径を用いてもよい。このとき、ガス吹き込みプラグ３０の中心は、当該外接円の中心としてもよい。
【００３３】
＜３．まとめ＞
以上、本発明の一実施形態に係る溶鋼の脱硫方法について説明した。本実施形態によれば、取鍋内の溶鋼の上部にＣａＯを含むフラックスを配置して、電極をフラックスに浸漬させて通電することにより溶鋼の脱硫処理を行う際、フラックスの厚さを１００ｍｍ以上２００ｍｍ以下とし、フラックスに含まれるＣａＯの含有量（質量％）とＡｌ２Ｏ３の含有量（質量％）との比を１．５以上２．５以下とし、脱硫処理時に添加されるＣａＯ量（ｋｇ）を、処理する溶鋼単位量（ｔ）当たり５（ｋｇ／ｔ）以上１５（ｋｇ／ｔ）以下とする。
【００３４】
これにより、フラックス層中に生じるフラックスの対流を全体的に促進され、溶鋼中のＳが効率よくフラックス中のＣａＯと反応してフラックス中に分配され、その結果、溶鋼のＳ量を下げることができる。このように、添加したＣａＯを有効に脱硫に利用することができる。脱硫能力を向上することで、脱硫に寄与しないＣａＯを削減することができるので、ＣａＯ使用量を削減できる。また、本実施形態に係る溶鋼の脱硫方法は、特に、フラックス温度が最も高くなる電極位置のフラックス層を極力厚くすることができるため、フラックスの厚さが薄くなりすぎてフラックスの対流が促進されず、脱硫が促進されないということがなくなる。
【実施例】
【００３５】
以下、本発明の取鍋精錬による溶鋼の脱硫方法の有効性について検証した結果を示す。本実施例では、図２に示した精錬設備を用いて、通電加熱型の溶鋼脱硫処理を行った。脱硫処理対象として５０〜７０ｔの粗溶鋼を取鍋に収容し、粗溶鋼の上部にフラックスを投入した。その後、電極をフラックスに浸漬させて通電を開始するとともに、取鍋の底部のガス吹き込みプラグから攪拌ガスを吹き込む底吹き撹拌を開始し、脱硫処理を開始した。脱硫処理は３５分実施した。なお、精錬設備の電極及びガス吹き込みプラグは、電極中心とガス吹き込みプラグのプラグ中心との距離Ｌが上記式（２）を満たすように配置されている。
【００３６】
下記表１に示す実施例及び比較例について、上記の脱硫条件にて溶鋼の脱硫を行い、ＣａＯ単位量当たりの脱硫量（ｐｐｍ／ＣａＯ量ｋｇ）に基づき、ＣａＯ使用量が削減されたか否かを評価した。かかる評価は、比較例２を基準として、脱硫量が１２％以上多くなった場合には◎、脱硫量が５％以上１２％未満の場合には○、脱硫量が比較例２と同等（±５％未満）あるいは悪化した場合には×と評価した。
【００３７】
【表１】
2018003042.tif 000004
【００３８】
表１に示すように、実施例１、２では、フラックスに含まれるＣａＯの含有量（質量％）とＡｌ２Ｏ３の含有量（質量％）との比であるＣａＯ（質量％）／Ａｌ２Ｏ３（質量％）を２．３、脱硫処理時に添加される溶鋼単位量（ｔ）当たりのＣａＯ量（ｋｇ）を８．０（ｋｇ／ｔ）、撹拌動力密度を６３Ｗ／ｔとして、溶鋼の脱硫処理を行った。実施例１では、フラックスの厚さを１００ｍｍとしたところ、ＣａＯ単位量当たりの脱硫量は良好であった。また、実施例２では、フラックスの厚さを２００ｍｍとしたところ、ＣａＯ単位量当たりの脱硫量は、実施例１よりは劣るものの、評価の基準とした比較例２より改善された。
【００３９】
実施例３〜６では、フラックスの厚さを１５０ｍｍ、脱硫処理時に添加される溶鋼単位量（ｔ）当たりのＣａＯ量（ｋｇ）を８．０（ｋｇ／ｔ）、撹拌動力密度を６３Ｗ／ｔとして、溶鋼の脱硫処理を行った。ＣａＯ（質量％）／Ａｌ２Ｏ３（質量％）の値は実施例３〜６で異なる値とした。表１より、ＣａＯ単位量当たりの脱硫量は、ＣａＯ（質量％）／Ａｌ２Ｏ３（質量％）を１．５とした実施例３、及び、２．５とした実施例６では、評価の基準とした比較例２より改善され、ＣａＯ（質量％）／Ａｌ２Ｏ３（質量％）を１．８とした実施例４、及び、２．４とした実施例５では、実施例３、６よりもさらに改善される結果となった。
【００４０】
実施例７、８では、フラックスの厚さを１５０ｍｍ、ＣａＯ（質量％）／Ａｌ２Ｏ３（質量％）を２．３、撹拌動力密度を６３Ｗ／ｔとして、溶鋼の脱硫処理を行った。実施例７では、脱硫処理時に添加される溶鋼単位量（ｔ）当たりのＣａＯ量（ｋｇ）を５．０（ｋｇ／ｔ）とし、実施例８では１５．０（ｋｇ／ｔ）としたところ、ＣａＯ単位量当たりの脱硫量は良好であった。
【００４１】
実施例９〜１２では、フラックスの厚さを１５０ｍｍ、ＣａＯ（質量％）／Ａｌ２Ｏ３（質量％）を２．３、脱硫処理時に添加される溶鋼単位量（ｔ）当たりのＣａＯ量（ｋｇ）を８．０（ｋｇ／ｔ）として、溶鋼の脱硫処理を行った。撹拌動力密度は、実施例９〜１２で異なる値とした。表１より、撹拌動力密度を２０Ｗ／ｔとした実施例９、及び、９０Ｗ／ｔとした実施例１０では、評価の基準とした比較例２より改善され、撹拌動力密度を３０Ｗ／ｔとした実施例１１、及び、８０Ｗ／ｔとした実施例１２では、実施例９、１０よりもさらに改善される結果となった。
【００４２】
一方、比較例１は、実施例２よりさらにフラックスの厚さを大きくした場合であり、比較例２は、実施例１よりさらにフラックスの厚さを小さくした場合である。いずれの場合にも、ＣａＯ単位量当たりの脱硫量の改善は見受けられなかった。比較例１では表層のフラックスが未滓化の状態、あるいは低温となるため高粘性となり、フラックス層全体の対流が起こらず、比較例２では、フラックスの厚さが薄すぎて有効なフラックスの対流が起こりにくかったためと考える。
【００４３】
比較例３は、実施例３よりさらにＣａＯ（質量％）／Ａｌ２Ｏ３（質量％）の値を小さくした場合であり、比較例４は、実施例６よりさらにＣａＯ（質量％）／Ａｌ２Ｏ３（質量％）の値を大きくした場合である。いずれの場合にも、ＣａＯ単位量当たりの脱硫量の改善は見受けられなかった。比較例３ではＣａＯの相対濃度が低すぎて、脱硫速度が顕著に低下し、実施例４では、フラックスの流動性が悪く、フラックス層の有効な対流が確保できなかったためと考える。
【００４４】
比較例５は、実施例７よりさらに脱硫処理時に添加される溶鋼単位量（ｔ）当たりのＣａＯ量を小さくした場合であり、比較例６は、実施例８よりさらに脱硫処理時に添加される溶鋼単位量（ｔ）当たりのＣａＯ量を大きくした場合である。いずれの場合にも、ＣａＯ単位量当たりの脱硫量の改善は見受けられなかった。比較例５では、脱硫処理後の溶鋼のＳ量が多く、脱硫処理対象の溶鋼量に比べてＣａＯ量が少ないため、比較例６では、フラックス中のＣａＯ濃度が高くなり、フラックスの粘性が悪化し、フラックス層の対流が起こりにくくなったためと考える。
【００４５】
比較例７は、実施例９よりさらに撹拌ガスの撹拌動力密度を小さくした場合であり、比較例８は、実施例１０よりさらに撹拌ガスの撹拌動力密度を大きくした場合である。いずれの場合にも、ＣａＯ単位量当たりの脱硫量の改善は見受けられなかった。比較例７では、溶鋼の撹拌が弱すぎて、溶鋼流のせん断力によって発生するフラックス層の対流が弱くなり、効率的な脱硫が行われず、比較例８では、溶鋼の撹拌が強すぎて、電極の浸漬部位におけるフラックスの厚さが極端に薄くなり、対流するフラックスの温度上昇効果が低下したためと考えられる。
【００４６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４７】
３                  攪拌ガス
５                  溶鋼
７                  フラックス
１０                取鍋
１２                上蓋
２０                電極
２１、２３、２５    通電用加熱電極
３０                ガス吹き込みプラグ
【図１】
2018003042.tif 000005
【図２】
2018003042.tif 000006
【図３】
2018003042.tif 000007